(57)【特許請求の範囲】
【請求項１】
発光素子と、
この発光素子を載置する第１のリードと前記発光素子と電気的に接続される第２のリードとに一体化され、凹部を有する第１の樹脂体と、
前記発光素子を被覆する第２の樹脂体と、を備え、
前記第１の樹脂体は、不飽和アルキッド樹脂と架橋剤が混合された不飽和ポリエステル樹脂と、重合開始剤と、無機充填剤と、白色顔料と、繊維状補強材とを少なくとも含む乾式不飽和ポリエステル樹脂組成物の硬化物を含むリフレクターであり、
前記不飽和ポリエステル樹脂が、前記乾式不飽和ポリエステル樹脂組成物全体量に対して１４〜４０質量％の範囲内であり、
前記無機充填剤と前記白色顔料の合計が、前記乾式不飽和ポリエステル樹脂組成物全体量に対して４４〜７４質量％の範囲内であり、
前記白色顔料が、前記不飽和ポリエステル樹脂１００質量部に対して１００〜３００質量部の範囲内であることを特徴とする表面実装型発光装置。
【請求項２】
前記繊維状補強材は、ガラス繊維、ビニロン繊維、アラミド繊維、ポリエステル繊維、ワラストナイト、チタン酸カリウムウィスカーからなる群から選択される１種類以上であることを特徴とする請求項１に記載の表面実装型発光装置。
【請求項３】
前記不飽和ポリエステル樹脂１００質量部に対する前記繊維状補強材が、１０〜１００質量部の範囲内であることを特徴とする請求項１または２に記載の表面実装型発光装置。
【請求項４】
前記第１のリードおよび前記第２のリードの表面における、少なくとも前記第１の樹脂体が接する部分にカップリング剤で処理したカップリング剤処理部が設けられていることを特徴とする請求項１から３のいずれか１項に記載の表面実装型発光装置。
【請求項５】
粗面部が、前記第１のリードおよび前記第２のリードの表面における、前記第１の樹脂体が接する部分に設けられていることを特徴とする請求項１から４のいずれか１項に記載の表面実装型発光装置。
【請求項６】
前記第１の樹脂体は、少なくとも前記第１のリードおよび前記第２のリードのアウターリード部の上面部から側端部までの範囲に密着して前記範囲を連続的に覆う密着部が設けられていることを特徴とする請求項１から５のいずれか１項に記載の表面実装型発光装置。
【請求項７】
前記密着部は、前記第１のリードおよび前記第２のリードのアウターリード部の上面部から側端部を経て下面部までの範囲に密着して前記範囲を覆うことを特徴とする請求項６に記載の表面実装型発光装置。
【請求項８】
前記第１のリードおよび前記第２のリードのアウターリード部の側端部に内側に凹む切欠部が設けられ、前記第１の樹脂体の密着部は、前記切欠部に密着していることを特徴とする請求項６または７に記載の表面実装型発光装置。
【請求項９】
前記第１のリードおよび前記第２のリードのアウターリード部の側端部に外側に突出する突起部が設けられ、前記第１の樹脂体の密着部は、前記突起部に密着していることを特徴とする請求項６から８のいずれか１項に記載の表面実装型発光装置。
【請求項１０】
前記発光素子は、発光波長が４２０〜４９０ｎｍであり、前記第１の樹脂体は、酸化チタン白色顔料含有樹脂体であることを特徴とする請求項１から９のいずれか１項に記載の表面実装型発光装置。
【請求項１１】
前記無機充填剤が、シリカ、水酸化アルミニウム、酸化アルミニウム、酸化マグネシウム、硫酸バリウム、炭酸マグネシウム、および炭酸バリウムからなる群から選択される１種以上であることを特徴とする請求項１から１０のいずれか１項に記載の表面実装型発光装置。
【請求項１２】
前記無機充填剤の平均粒径が１０〜２５０μｍであることを特徴とする請求項１から１１のいずれか１項に記載の表面実装型発光装置。
【請求項１３】
前記白色顔料が、酸化チタン、チタン酸バリウム、チタン酸ストロンチウム、酸化アルミニウム、酸化マグネシウム、酸化亜鉛、硫酸バリウム、炭酸マグネシウム、および炭酸バリウムからなる群から選択される１種以上であることを特徴とする請求項１から１２のいずれか１項に記載の表面実装型発光装置。
【請求項１４】
前記白色顔料の平均粒径が０．１〜２．０μｍであることを特徴とする請求項１から１３のいずれか１項に記載の表面実装型発光装置。
【請求項１５】
前記無機充填剤と前記白色顔料の合計が、前記不飽和ポリエステル樹脂１００質量部に対して５００質量部以下であることを特徴とする請求項１から１４のいずれか１項に記載の表面実装型発光装置。
【請求項１６】
前記無機充填剤と前記白色顔料の合計が、前記乾式不飽和ポリエステル樹脂組成物全体量に対して５７質量％より多い請求項１から１５のいずれか１項に記載に表面実装型発光装置。
【請求項１７】
前記白色顔料と前記無機充填剤の合計が、前記不飽和ポリエステル樹脂１００質量部に対して２００質量部より多い請求項１から１６のいずれか１項に記載の表面実装型発光装置。
【発明の詳細な説明】
【技術分野】
【０００１】
本発明は、照明器具、ディスプレイ、携帯電話のバックライト、動画照明補助光源、その他の一般的民生用光源等に用いられる表面実装型発光装置に関する。
【背景技術】
【０００２】
発光素子を用いた表面実装型発光装置は、小型で電力効率が良く鮮やかな色の発光をする。また、この発光素子は半導体素子であるため球切れなどの心配がない。さらに初期駆動特性が優れ、振動やオン・オフ点灯の繰り返しに強いという特徴を有する。このような優れた特性を有するため、発光ダイオード（ＬＥＤ）、レーザーダイオード（ＬＤ）等の発光素子を用いる発光装置は、各種の光源として利用されている。
【０００３】
従来の表面実装型発光装置としては、発光素子と、この発光素子を載置するための第１のリードと発光素子と電気的に接続される第２のリードとを一体成形した第１の樹脂体と、発光素子を被覆する第２の樹脂体とを有するものが知られている。第１の樹脂体は、リフレクターとしても機能する。
【０００４】
そして第１の樹脂体には、射出成形が可能で量産性等に優れた熱可塑性樹脂、例えばナイロンやポリアミド樹脂等が用いられている（特許文献１〜３参照）。
【０００５】
しかしながら、第１の樹脂体にナイロンを用いたものは、第１の樹脂体が変色し易く、リードとの密着性も高くないため機械的強度が弱いという欠点がある。すなわち、発光素子の輝度低下の要因の一つは、リフレクターを構成する第１の樹脂体の熱劣化のために起こる変色による反射率の低下であり、熱劣化による変色の少ない素材の採用が求められている。
【０００６】
表面実装型発光装置の寿命を改善する技術として、特許文献４には、第１の樹脂体にエポキシ樹脂等の熱硬化性樹脂を用いた技術が提案されている。エポキシ樹脂成形材料は耐変色性が強く、リードとの密着性も良いため、ナイロンに比べて表面実装型発光装置の寿命をさらに長くすることができる。
【０００７】
なお、特許文献４においては、第１の樹脂体として不飽和ポリエステル樹脂は全く開示していない。不飽和ポリエステル樹脂成形材料は、熱硬化性樹脂の中ではリードとの密着性が比較的低いため特許文献４の主目的である機械的強度や寿命の向上の点からは着目されにくい。
【先行技術文献】
【特許文献】
【０００８】
【特許文献１】特開平６−２００１５３号公報
【特許文献２】特開２００２−３７４００７号公報
【特許文献３】特開２０１０−１００６８２号公報
【特許文献４】特許第４６０８２９４号公報
【発明の概要】
【発明が解決しようとする課題】
【０００９】
しかしながら、熱可塑性樹脂のナイロンは成形時におけるバリ発生の問題が起こらないが、エポキシ樹脂等の熱硬化性樹脂は、熱硬化性であるため成形時にバリが発生する。そのためバリ取りのための追加の工程が必要となり、バリが取れにくい場合等にはコスト高となってしまう。
【００１０】
そしてエポキシ樹脂成形材料はリードフレームとの密着性が良好である反面、成形時に発生するバリもフレームとの密着性が良く、このバリの除去が必ずしも容易でない。また、エポキシ樹脂成形材料は材料の保管を低温で行う必要がある。
【００１１】
しかも、エポキシ樹脂成形材料は比較的高価であって、射出成形が容易ではない等の欠点も有している。このため、エポキシ樹脂成形材料は汎用ＬＥＤリフレクターには適していない。
【００１２】
本発明は、以上のとおりの事情に鑑みてなされたものであり、熱劣化による変色が小さく耐熱変色性に優れ、長寿命であって、バリ取りが非常に容易で、比較的安価でしかも材料の保存安定性、ハンドリング性、加工性に優れた表面実装型発光装置を提供することを目的とする。
【課題を解決するための手段】
【００１３】
上記の課題を解決するために、本発明の表面実装型発光装置は、
発光素子と、
この発光素子を載置する第１のリードと前記発光素子と電気的に接続される第２のリードとに一体化され、凹部を有する第１の樹脂体と、
前記発光素子を被覆する第２の樹脂体と、を備え、
前記第１の樹脂体は、不飽和アルキッド樹脂と架橋剤が混合された不飽和ポリエステル樹脂と、重合開始剤と、無機充填剤と、白色顔料と、繊維状補強材とを少なくとも含む乾式不飽和ポリエステル樹脂組成物の硬化物を含むリフレクターであり、
前記不飽和ポリエステル樹脂が、前記乾式不飽和ポリエステル樹脂組成物全体量に対して１４〜４０質量％の範囲内であり、
前記無機充填剤と前記白色顔料の合計が、前記乾式不飽和ポリエステル樹脂組成物全体量に対して４４〜７４質量％の範囲内であることを特徴とする表面実装型発光装置であることを特徴としている。
この表面実装型発光装置において、前記繊維状補強材は、ガラス繊維、ビニロン繊維、アラミド繊維、ポリエステル繊維、ワラストナイト、チタン酸カリウムウィスカーからなる群から選択される１種類以上であることが好ましい。
この表面実装型発光装置において、前記不飽和ポリエステル樹脂１００質量部に対する前記繊維状補強材が、１０〜１００質量部の範囲内であることが好ましい。
【００１４】
この表面実装型発光装置において、前記第１のリードおよび前記第２のリードの表面における少なくとも前記第１の樹脂体が接する部分にカップリング剤で処理したカップリング剤処理部が設けられていることが好ましい。
【００１５】
この表面実装型発光装置において、粗面部が、前記第１のリードおよび前記第２のリードの表面における、前記第１の樹脂体が接する部分に設けられていることが好ましい。
【００１６】
この表面実装型発光装置において、前記第１の樹脂体は、少なくとも前記第１のリードおよび前記第２のリードのアウターリード部の上面部から側端部までの範囲に密着して前記範囲を連続的に覆う密着部が設けられていることが好ましい。
【００１７】
この表面実装型発光装置において、前記密着部は、前記第１のリードおよび前記第２のリードのアウターリード部の上面部から側端部を経て下面部までの範囲に密着して前記範囲を覆うことが好ましい。
【００１８】
この表面実装型発光装置において、前記第１のリードおよび前記第２のリードのアウターリード部の側端部に内側に凹む切欠部が設けられ、前記第１の樹脂体の密着部は、前記切欠部に密着していることが好ましい。
【００１９】
この表面実装型発光装置において、前記第１のリードおよび前記第２のリードのアウターリード部の側端部に外側に突出する突起部が設けられ、前記第１の樹脂体の密着部は、前記突起部に密着していることが好ましい。
【００２０】
この表面実装型発光装置において、前記発光素子は、発光波長が４２０〜４９０ｎｍであることが好ましく、前記第１の樹脂体は、酸化チタン白色顔料含有樹脂体であることが好ましい。
【００２２】
この表面実装型発光装置において、前記無機充填剤が、シリカ、水酸化アルミニウム、酸化アルミニウム、酸化マグネシウム、硫酸バリウム、炭酸マグネシウム、および炭酸バリウムからなる群から選択される１種以上であることが好ましい。
この表面実装型発光装置において、前記無機充填剤の平均粒径が１０〜２５０μｍであることが好ましい。
【００２３】
この表面実装型発光装置において、前記白色顔料が、酸化チタン、チタン酸バリウム、チタン酸ストロンチウム、酸化アルミニウム、酸化マグネシウム、酸化亜鉛、硫酸バリウム、炭酸マグネシウム、および炭酸バリウムからなる群から選択される１種以上であることが好ましい。
この表面実装型発光装置において、前記白色顔料の平均粒径が０．１〜２．０μｍであることが好ましい。
【００２４】
この表面実装型発光装置において、前記白色顔料が、前記不飽和ポリエステル樹脂１００質量部に対して１００〜３００質量部の範囲内であることが好ましい。
【００２６】
この表面実装型発光装置において、前記無機充填剤と前記白色顔料の合計が、前記不飽
和ポリエステル樹脂１００質量部に対して５００質量部以下であることが好ましい。
この表面実装型発光装置において、前記無機充填剤と前記白色顔料の合計が、前記樹脂
組成物全体量に対して５７質量％より多いことが好ましい。
この表面実装型発光装置において、前記白色顔料と前記無機充填剤の合計が、不飽和ポ
リエステル樹脂１００質量部に対して２００質量部より多いことが好ましい。
この表面実装型発光装置に用いるリフレクターにおいて、不飽和アルキッド樹脂と架橋
剤が混合された不飽和ポリエステル樹脂と、重合開始剤と、無機充填剤と、白色顔料と、
繊維状補強材とを少なくとも含む乾式不飽和ポリエステル樹脂組成物を用いて成形され、
前記不飽和ポリエステル樹脂が、前記組成物全体量に対して１４〜４０質量％の範囲内で
あり、前記無機充填剤と前記白色顔料の合計が、前記組成物全体量に対して４４〜７４質
量％の範囲内であることが好ましい。
【発明の効果】
【００３１】
本発明の表面実装型発光装置によれば、熱劣化による変色が小さく耐熱変色性に優れ、長寿命であって、バリ取りが非常に容易で、比較的安価でしかも材料の保存安定性、ハンドリング性、加工性に優れている。
【００３２】
本発明の乾式不飽和ポリエステル樹脂組成物、粒状物、ペレット、および粉砕加工物によれば、熱劣化による変色が小さく耐熱変色性に優れ、長寿命であって、バリ取りが非常に容易で、比較的安価でしかも材料の保存安定性、ハンドリング性、加工性に優れる表面実装型発光装置を得ることができる。
【図面の簡単な説明】
【００３３】
【図１】本発明の表面実装型発光装置の実施形態を概略的に示す断面図である。
【図２】図１の表面実装型発光装置の平面図である。
【図３】本発明の表面実装型発光装置の別の実施形態を概略的に示す断面図である。
【図４】本発明の表面実装型発光装置の別の実施形態を概略的に示す断面図である。
【図５】本発明の表面実装型発光装置の別の実施形態を概略的に示す断面図である。
【図６】図５の表面実装型発光装置の平面図である。
【図７】本発明の表面実装型発光装置の別の実施形態を概略的に示す断面図である。
【図８】本発明の表面実装型発光装置の別の実施形態を概略的に示す断面図である。
【図９】第１の樹脂体（ＬＥＤリフレクター）の反射率の経時変化（波長：４６０ｎｍ）を示すグラフである。
【発明を実施するための形態】
【００３４】
以下に、図面を参照しながら本発明の実施形態について説明する。
【００３５】
不飽和ポリエステル樹脂は熱硬化性樹脂の中でもリードとの密着性が劣るため、特許文献４でも第１の樹脂体として検討されていなかった。ところが本発明者らの検討によれば、不飽和ポリエステル樹脂を第１の樹脂体に用いた場合には、成形時に発生するバリを非常に容易に取り去ることが可能なことを見出した。エポキシ樹脂等の特許文献４に開示されている熱硬化性樹脂は、成形時に発生するバリを取り去るのに非常な困難を伴う。
【００３６】
不飽和ポリエステル樹脂は、エポキシ樹脂等の熱硬化性樹脂に比べるとリードとの密着性が劣るが、ナイロンと比べると同程度であり、さらに、耐熱変色性も強いので、ナイロンよりも寿命を長くすることができる。このように特許文献４では検討されていなかった不飽和ポリエステル樹脂の密着性が低い点を、バリ取りに非常に有利である利点として着目し、本発明を完成した。
【００３７】
図１は、本発明の表面実装型発光装置の実施形態を概略的に示す断面図、図２は平面図である。なお図１は図２のＡ−Ａ断面を示す。
【００３８】
この表面実装型発光装置は、発光素子１０と、発光素子１０を載置する第１の樹脂体４０と、発光素子１０を被覆する第２の樹脂体５０とを有する。
【００３９】
第１の樹脂体４０は、発光素子１０を載置するための第１のリード２０と、発光素子１０と電気的に接続される第２のリード３０とを一体成形している。
【００４０】
発光素子１０は、同一面側に正負一対の第１の電極１１と第２の電極１２とを有している。本明細書においては、同一面側に正負一対の電極を有するものについて説明するが、発光素子１０の上面と下面とから正負一対の電極を有するものを用いることもできる。この場合、発光素子１０の下面の電極はワイヤを用いずに、電気伝導性のあるダイボンド部材を用いて第１のリード２０と電気的に接続する。
【００４１】
第１のリード２０は第１のインナーリード部２０ａと第１のアウターリード部２０ｂとを有している。発光素子１０は、第１のインナーリード部２０ａ上にダイボンド部材を介して載置されている。第１のインナーリード部２０ａは、発光素子１０が持つ第１の電極１１とワイヤ６０を介して電気的に接続されている。第１のアウターリード部２０ｂは第１の樹脂体４０から露出している。第１のリード２０は、第１の樹脂体４０の側面外側に第１のアウターリード部２０ｂを有している場合以外に、第１の樹脂体４０の裏面側に露出している部分を第１のアウターリード部２０ｂと呼ぶ場合もある。すなわち第１のアウターリード部２０ｂは、外部電極と電気的に接続される部分であればよい。第１のリード２０は外部電極と接続するため、金属部材を用いる。
【００４２】
第２のリード３０は第２のインナーリード部３０ａと第２のアウターリード部３０ｂとを有している。第２のインナーリード部３０ａは、発光素子１０が持つ第２の電極１２とワイヤ６０を介して電気的に接続されている。第２のアウターリード部３０ｂは第１の樹脂体４０から露出している。第２のリード３０は、第２の樹脂体５０の側面外側に第２のアウターリード部３０ｂを有している場合だけでなく、第２の樹脂体５０の裏面側に露出している部分を第２のアウターリード部３０ｂと呼ぶ場合もある。すなわち第２のアウターリード部３０ｂは、外部電極と電気的に接続される部分であればよい。第２のリード３０は外部電極と接続するため、金属部材を用いる。第１のリード２０と第２のリード３０とが短絡しないように、裏面側における第１のリード２０と第２のリード３０との近接する部分に絶縁部材９０が設けられている。
【００４３】
第１の樹脂体４０は、底面部４０ａと側面部４０ｂとを持つ凹部４０ｃが形成されている。第１のリード２０の第１のインナーリード部２０ａは、第１の樹脂体４０の凹部４０ｃの底面部４０ａから露出している。この露出部分にダイボンド部材を介して発光素子１０を載置している。第１の樹脂体４０は、射出成形等により成形することができる。第１の樹脂体４０は、後述のように不飽和ポリエステル樹脂を用いており、酸化チタン等の白色顔料７０を含有している。凹部４０ｃの開口部は、底面部４０ａよりも広口になっており、側面部４０ｂには傾斜が設けられていることが好ましい。また凹部４０ｃの底面部４０ａには、第１のリード２０と第２のリード３０とを絶縁する樹脂絶縁部４５が設けられている。
【００４４】
第２の樹脂体５０は、発光素子１０を被覆するように凹部４０ｃ内に配置している。第２の樹脂体５０は、熱硬化性樹脂を用いている。第２の樹脂体５０は蛍光物質８０を含有する。蛍光物質８０は、第２の樹脂体５０よりも比重の大きいものを使用しているため、凹部４０ｃの底面部４０ａ側に沈降している。
【００４５】
本明細書において、発光素子１０が載置されている側を主面側と呼び、その反対側を裏面側と呼ぶ。
【００４６】
発光素子１０は、基板上にＧａＡｌＮ、ＺｎＳ、ＺｎＳｅ、ＳｉＣ、ＧａＰ、ＧａＡｌＡｓ、ＡｌＮ、ＩｎＮ、ＡｌＩｎＧａＰ、ＩｎＧａＮ、ＧａＮ、ＡｌＩｎＧａＮ等の半導体を発光層として形成したものが用いられる。半導体の構造としては、ＭＩＳ接合、ＰＩＮ接合やＰＮ接合を有したホモ構造、ヘテロ構造あるいはダブルへテロ構造のものが挙げられる。半導体層の材料やその混晶度によって発光波長を紫外光から赤外光まで種々選択することができる。発光層は、量子効果が生ずる薄膜とした単一量子井戸構造や多重量子井戸構造としても良い。
【００４７】
こうした発光素子１０は、適宜複数個用いることができ、その組み合わせによって白色表示における混色性を向上させることもできる。例えば、緑色系が発光可能な発光素子１０を２個、青色系および赤色系が発光可能な発光素子１０をそれぞれ１個ずつとすることができる。なお、表示装置用のフルカラー発光装置として利用するためには赤色系の発光波長が６１０〜７００ｎｍ、緑色系の発光波長が４９５〜５６５ｎｍ、青色系の発光波長が４３０〜４９０ｎｍであることが好ましい。白色系の混色光を発光させる場合は、蛍光物質からの発光波長との補色関係や透光性樹脂の劣化等を考慮して発光素子１０の発光波長は４００〜５３０ｎｍが好ましく、４２０〜４９０ｎｍがより好ましい。発光素子１０と蛍光物質との励起、発光効率をそれぞれより向上させるためには、４５０〜４７５ｎｍがさらに好ましい。なお、比較的紫外線により劣化されにくい部材との組み合わせにより４００ｎｍより短い紫外線領域或いは可視光の短波長領域を主発光波長とする発光素子１０を用いることもできる。
【００４８】
発光素子１０の大きさは□１ｍｍサイズが実装可能で、□６００μｍ、□３２０μｍサイズ等のものも実装可能である。
【００４９】
第１の樹脂体４０は、底面部４０ａと側面部４０ｂとを持つ凹部４０ｃを有している。第１の樹脂体４０は、凹部４０ｃの底面部４０ａから外側に延びる第１のリード２０および第２のリード３０を一体成形している。第１のリード２０の第１のインナーリード部２０ａは、凹部４０ｃの底面部４０ａの一部を形成している。第２のリード３０の第２のインナーリード部３０ａは、凹部４０ｃの底面部４０ａの一部を形成しており、第１のインナーリード部２０ａと所定の間隔離れている。凹部４０ｃの底面部４０ａに相当する第１のインナーリード部２０ａに発光素子１０を載置する。凹部４０ｃの底面部４０ａに相当する第１のインナーリード部２０ａと、凹部４０ｃの底面部４０ａに相当する第２のインナーリード部３０ａと、第１のアウターリード部２０ｂ、第２のアウターリード部３０ｂは、第１の樹脂体４０から露出している。裏面側の第１のリード２０および第２のリード３０は露出している。これにより裏面側から電気接続することができる。
【００５０】
凹部４０ｃは、開口方向に広口となるように傾斜を設ける。これにより前方方向への光の取り出しを向上することができる。ただし、傾斜を設けず、円筒形状の凹部とすることもできる。また、傾斜は滑らかな方が好ましいが凹凸を設けることもできる。凹凸を設けることにより第１の樹脂体４０と第２の樹脂体５０との界面の密着性を向上することができる。凹部４０ｃの傾斜角度は、底面部４０ａから測定して９５〜１５０°が好ましく、１００〜１２０°がより好ましい。
【００５１】
第１の樹脂体４０の主面側の形状は矩形であるが、楕円、円形、五角形、六角形等とすることもできる。凹部４０ｃの主面側の形状は、楕円であるが、略円形、矩形、五角形、六角形等とすることも可能である。所定の場合に、カソードマークを付けておく。
【００５２】
第１の樹脂体４０は、乾式不飽和ポリエステル樹脂組成物の硬化物（乾式不飽和ポリエステル樹脂成形体）である。この乾式不飽和ポリエステル樹脂組成物において不飽和ポリエステル樹脂には、５０℃以上で軟化を開始する不飽和アルキッド樹脂を用いている。
【００５３】
ここで乾式とは３０℃以下の温度範囲において固体であり、粉砕加工や押出しペレット加工により粒状に加工できることを意味する。
【００５４】
不飽和ポリエステル樹脂は、不飽和アルキッド樹脂と共重合性モノマー等の架橋剤とを混合して得られる。共重合性モノマーは、樹脂組成物作成時に他の混合物と共に樹脂に混合されるが、樹脂組成物作製前に樹脂と混合されていてもよい。
【００５５】
不飽和アルキッド樹脂は、不飽和多塩基酸類、飽和多塩基酸類とグリコール類とを脱水縮合反応させて得られるものである。
【００５６】
不飽和多塩基酸類としては、例えば、無水マレイン酸、フマル酸、イタコン酸、シトラコン酸等を挙げることができる。
【００５７】
飽和多塩基酸類としては、例えば、無水フタル酸、イソフタル酸、テレフタル酸、アジピン酸、セバシン酸、テトラヒドロ無水フタル酸、メチルテトラヒドロ無水フタル酸、エンドメチレンテトラヒドロ無水フタル酸、ヘット酸、テトラブロム無水フタル酸等を挙げることができる。
【００５８】
グリコール類としては、例えば、エチレングリコール、プロピレングリコール、ジエチレングリコール、ジプロピレングリコール、ネオペンチルグリコール、１，３−ブタンジオール、１，６−ヘキサンジオール、水素化ビスフェノールＡ、ビスフェノールＡプロピレンオキシド化合物、ジブロムネオペンチルグリコール等を挙げることができる。
【００５９】
不飽和アルキッド樹脂の中でも、溶融粘度１０００〜２５００ｃＰの不飽和アルキッド樹脂を好適に用いることができ、特に、イソフタル酸系不飽和アルキッド樹脂、テレフタル酸系不飽和アルキッド樹脂を好適に用いることができる。
【００６０】
これらの不飽和アルキッド樹脂を用いることにより、成形性および耐熱変色性に優れた乾式不飽和ポリエステル樹脂組成物とすることができる。
【００６１】
不飽和アルキッド樹脂と混合する架橋剤としては、例えば、スチレン、ビニルトルエン、ジビニルベンゼン、α−メチルスチレン、メタクリル酸メチル、酢酸ビニル等のビニル系共重合性モノマーを用いることができる。
【００６２】
また、ジアリルフタレート、トリアリルシアヌレート、ジアリルテトラブロムフタレート、フェノキシエチルアクリレート、２−ヒドロキシエチルアクリレート、１−６ヘキサンジオールジアクリレート等の共重合性モノマーを用いることができる。さらにまた、これらのプレポリマーを用いることができる。
【００６３】
特にジアリルフタレートプレポリマー、ジアリルフタレートモノマー、スチレンモノマーを好適に用いることができる。また、これらの架橋剤は１種単独で用いてもよく、２種以上を併用してもよい。
【００６４】
不飽和ポリエステル樹脂中の不飽和アルキッド樹脂と架橋剤の比率は質量比で９９／１〜５０／５０の範囲である。なお、架橋剤としてモノマーを用いる場合、モノマーの配合量が多くなると常温固形の乾式不飽和ポリエステル樹脂組成物にならないため、モノマーの配合量は不飽和ポリエステル樹脂１００質量部中１０質量部以下とするのが好ましい。
【００６５】
また、不飽和ポリエステル樹脂の配合量は、乾式不飽和ポリエステル樹脂組成物全体量に対して１４〜４０質量％の範囲内である。
【００６６】
乾式不飽和ポリエステル樹脂組成物には、重合開始剤を配合することができる。重合開始剤としては、通常不飽和ポリエステル樹脂組成物に用いられる加熱分解型の有機過酸化物を用いることができる。
【００６７】
これらのものとしては、例えば、ｔ−ブチルパーオキシ−２−エチルヘキシルモノカーボネート、１，１−ジ（ｔ−ヘキシルパーオキシ）シクロヘキサン、１，１−ジ（ｔ−ブチルパーオキシ）−３，３，５−トリメチルシクロヘキサン、ｔ−ブチルパーオキシオクトエート、ベンゾイルパーオキサイド、メチルエチルケトンパーオキサイド、アセチルアセトンパーオキサイド、ｔ−ブチルパーオキシベンゾエート、ジクミルパーオキサイド等を挙げることができる。これらは１種単独で用いてもよく、２種以上を併用してもよい。
【００６８】
これらの中でも、１０時間半減期温度が１００℃以上の有機過酸化物を用いることが好ましく、具体的にはジクミルパーオキサイドを好適に用いることができる。
【００６９】
乾式不飽和ポリエステル樹脂組成物には、白色顔料を配合することができる。白色顔料としては、例えば、酸化チタン、チタン酸バリウム、チタン酸ストロンチウム、酸化アルミニウム、酸化マグネシウム、酸化亜鉛、硫酸バリウム、炭酸マグネシウム、炭酸バリウム等を挙げることができる。これらは１種単独で用いてもよく、２種以上を併用してもよい。
【００７０】
これらの白色顔料の中でも、特に酸化チタン、酸化アルミニウム、チタン酸バリウムを好適に用いることができる。
【００７１】
酸化チタンとしては、例えば、アナターゼ型酸化チタン、ルチル型酸化チタン、ブルサイト型酸化チタンを挙げることができる。これらの中でも熱安定性に優れたルチル型酸化チタンを好適に用いることができる。
【００７２】
酸化アルミニウム、チタン酸バリウムは、公知のものを特に制限なく用いることができる。
【００７３】
白色顔料の平均粒径は好ましくは２．０μｍ以下、より好ましくは０．１〜１．０μｍ、さらに好ましくは０．３〜０．７μｍの範囲である。なお、平均粒径はレーザー回折散乱法等により測定することができる。
【００７４】
白色顔料の配合量は、不飽和ポリエステル樹脂１００質量部に対して好ましくは１００質量部以上、より好ましくは１００〜３００質量部の範囲である。
【００７５】
白色顔料の配合量をこの範囲内とすることにより、耐熱変色性に優れ、白色で高い反射率を有する第１の樹脂体４０（ＬＥＤ等のリフレクター）とすることができる。
【００７６】
乾式不飽和ポリエステル樹脂組成物には、無機充填剤を配合することができる。無機充填剤としては、シリカ、水酸化アルミニウム、酸化アルミニウム、酸化マグネシウム、硫酸バリウム、炭酸マグネシウム、炭酸バリウム等を挙げることができる。これらは１種単独で用いてもよく、２種以上を併用してもよい。
【００７７】
これらの無機充填剤の中でも特にシリカを好適に用いることができ、これらのものとしては、例えば、溶融シリカ粉末、球状シリカ粉末、破砕シリカ粉末、結晶シリカ粉末を挙げることができる。
【００７８】
無機充填剤の平均粒径は好ましくは２５０μｍ以下、より好ましくは１０〜１００μｍの範囲である。この平均粒径の範囲とすることにより、良好な成形性と、耐熱変色性および耐湿性に優れた乾式不飽和ポリエステル樹脂組成物とすることができる。なお、平均粒径はレーザー回折散乱法等により測定することができる。
【００７９】
無機充填剤の配合量は、不飽和ポリエステル樹脂１００質量部に対して好ましくは５０質量部以上、より好ましくは５０〜２５０質量部の範囲である。
【００８０】
この配合範囲とすることにより、優れた成形性を有する乾式不飽和ポリエステル樹脂組成物とすることができ、これを用いて成形することにより、優れた耐熱変色性と高い反射率を有する第１の樹脂体４０（ＬＥＤ等のリフレクター）を得ることができる。
【００８１】
白色顔料と無機充填剤の配合量の合計は、乾式不飽和ポリエステル樹脂組成物全量に対して４４〜７４質量％、好ましくは５０〜７２質量％の範囲内である。
【００８２】
また、白色顔料と無機充填剤の配合量の合計に占める白色顔料の割合は好ましくは３０質量％以上、より好ましくは４０〜８５質量％の範囲内である。
【００８３】
さらに、白色顔料と無機充填剤を合わせた場合の配合量の合計は不飽和ポリエステル樹脂１００質量部に対して好ましくは５００質量部以下、より好ましくは１００〜４００質量部の範囲である。白色顔料と無機充填剤の配合量の合計量をこの範囲とすることにより、適正な樹脂の流動性とすることができ、良好な成形性が得られる。
【００８４】
なお、白色顔料、無機充填剤は、より微粒になるほど凝集や吸油等が生じやすく、充填が困難になることがあるため、表面が脂肪酸やカップリング剤等で表面処理されていてもよい。
【００８５】
また、乾式不飽和ポリエステル樹脂組成物には、樹脂組成物の流動性や、リフレクターとしたときの反射率を阻害しない範囲において、他の無機充填剤を適宜配合することができる。
【００８６】
これらのものとしては、酸化物およびその水和物、無機発泡粒子、シリカバルーン等の中空粒子等を挙げることができる。
【００８７】
乾式不飽和ポリエステル樹脂組成物には、補強材を配合することができる。補強材としては、通常、ＢＭＣ、ＳＭＣ等のＦＲＰに用いられる不飽和ポリエステル樹脂組成物の補強材として使用されるものであれば限定されることはなく用いることができる。
【００８８】
これらものとしては、例えば、ガラス繊維、ビニロン繊維、アラミド繊維、ポリエステル繊維、ワラストナイト、チタン酸カリウムウィスカー等を挙げることができ、これらの中でも、ガラス繊維を好適に用いることができる。
【００８９】
ガラス繊維としては、珪酸ガラス、ホウ珪酸ガラスを原料とするＥガラス（電気用無アルカリガラス）、Ｃガラス（化学用含アルカリガラス）、Ａガラス（耐酸用ガラス）、Ｓガラス（高強度ガラス）等のガラスよりなるガラス繊維を挙げることができ、これらを長繊維（ロービング）、短繊維（チョップドストランド）としたものを用いることができる。
【００９０】
さらに、これらのガラス繊維に対して表面処理を施したものを用いることもできる。
【００９１】
特に、繊維径１０〜１５μｍのＥガラス繊維を酢酸ビニル等の収束剤にて収束し、シランカップリング剤にて表面処理した後、３〜６ｍｍにカットされたチョップドストランドを好適に用いることができる。
【００９２】
補強材の配合量は、不飽和ポリエステル樹脂１００質量部に対して好ましくは１０〜２００質量部、より好ましくは１０〜１００質量部、さらに好ましくは２０〜８０質量部の範囲である。
【００９３】
この条件で補強材を用いることにより、強度特性に優れ、硬化収縮を抑え、優れた反射率を有する乾式不飽和ポリエステル樹脂組成物とすることができる。
【００９４】
乾式不飽和ポリエステル樹脂組成物には、離型剤を配合することができる。離型剤としては、一般に熱硬化性樹脂に用いられる脂肪酸系、脂肪酸金属塩系、鉱物系等のワックス類を用いることができ、特に、耐熱変色性に優れた脂肪酸系、脂肪酸金属塩系のものを好適に用いることができる。
【００９５】
これらのものとしては、具体的にはステアリン酸、ステアリン酸亜鉛、ステアリン酸アルミニウム、ステアリン酸カルシウムを挙げることができる。これらの離型剤は単独で使用してもよく、２種以上を併用してもよい。
【００９６】
これらの離型剤は不飽和ポリエステル樹脂１００質量部に対し、４〜１５質量部の範囲で配合することができる。離型剤の配合量が、この範囲であると、良好な離型性と優れた外観を両立させることができ、ＬＥＤ等のリフレクターとしたときに最適な反射率とすることができる。
【００９７】
乾式不飽和ポリエステル樹脂組成物には、これらの配合成分以外に、不飽和ポリエステル樹脂の硬化条件を調整するための硬化触媒および重合禁止剤、着色剤、増粘剤、その他有機系添加剤、無機系添加剤等を必要に応じて適宜配合することができる。
【００９８】
乾式不飽和ポリエステル樹脂組成物は、各成分を配合して、ミキサー、ブレンダー等を用いて十分均一に混合したあと、加圧ニーダー、熱ロール、エクストルーダー等にて混練し、粉砕・整粒して製造することができる。
【００９９】
なお、重合開始剤は火災・爆発に対してより安全性を高めたマスターバッチとして用いるのが好ましい。
【０１００】
このような配合による乾式不飽和ポリエステル樹脂組成物は、常温で硬化反応が進行するエポキシ樹脂組成物や、常温で架橋剤等が揮発し初期状態から増粘が起こる湿式不飽和ポリエステル樹脂組成物とは異なり、保存安定性およびハンドリング性に優れている。
【０１０１】
また、これを用いた第１の樹脂体４０は、種々慣用の熱硬化性樹脂組成物の成形方法により成形することができ、熱劣化による変色が小さく、寿命が長い安価な第１の樹脂体４０（ＬＥＤ等のリフレクター）を製造することができる。
【０１０２】
また、乾式不飽和ポリエステル樹脂組成物は、乾式で、かつ溶融時の熱安定性が良好なため、成形方法として、射出成形法、射出圧縮成形法、トランスファー成形法等の溶融加熱成形法を好適に用いることができる。
【０１０３】
これらの中でも射出成形機を用いた射出成形法が特に好適であり、射出成形法により成形時間をより短くすることができ、複雑な形状の第１の樹脂体４０を製造することが可能となる。
【０１０４】
なお、乾式の条件以外の、液状または粘性を有する不飽和ポリエステル樹脂組成物の場合には、通常のペレット状とすることができないため、ハンドリング性が悪く、射出成形機で成形する場合にはホッパーにプランジャー等の設備を設ける必要があり、製造コストがかかる。
【０１０５】
これに対し、乾式不飽和ポリエステル樹脂組成物は、乾式のペレット状であるため保存安定性に優れ、射出成形機のホッパーから投入するのみで成形が可能であるためハンドリング性に優れている。また、製造コストを低く抑えることができる。
【０１０６】
また、熱硬化性樹脂のため、成形した第１の樹脂体４０のフレーム上にバリが発生するが、密着性が低いため容易にバリを除去することが可能である。
【０１０７】
発生したバリの除去は、例えば、公知の方法により行うことができるが、なかでも不飽和ポリエステル樹脂組成物のバリ除去に広く実施されているブラスト処理により行うことが好ましい。
【０１０８】
ブラスト処理としては、通常バリ取りに用いられるブラスト処理法を用いることができ、これらのものとしては、例えば、ショットブラスト、サンドブラスト、ガラスビーズブラスト等を挙げることができる。
【０１０９】
第１のリード２０は、第１のインナーリード部２０ａと第１のアウターリード部２０ｂとを有する。第１のインナーリード部２０ａにおける第１の樹脂体４０の凹部４０ｃの底面部４０ａは露出しており、発光素子１０を載置する。この露出された第１のインナーリード部２０ａは、発光素子１０を載置する面積を有していればよいが、熱伝導性、電気伝導性、反射効率等の観点から広面積の方が好ましい。第１のインナーリード部２０ａは、発光素子１０の第１の電極１１とワイヤ６０を介して電気的に接続されている。第１のアウターリード部２０ｂは、発光素子１０が載置されている部分を除く、第１の樹脂体４０から露出している部分である。第１のアウターリード部２０ｂは、外部電極と電気的に接続されるとともに熱伝達する作用も有する。
【０１１０】
第２のリード３０は、第２のインナーリード部３０ａと第２のアウターリード部３０ｂとを有する。第２のインナーリード部３０ａにおける第１の樹脂体４０の凹部４０ｃの底面部４０ａは露出している。この露出された第２のインナーリード部３０ａは、発光素子１０の第２の電極１２と電気的に接続する面積を有していればよいが、反射効率の観点から広面積の方が好ましい。裏面側の第１のアウターリード部２０ｂと第２のアウターリード部３０ｂとは露出しており、実質的に同一平面を形成している。これにより表面実装型発光装置の実装安定性を向上することができる。また半田付け時に第１のインナーリード部２０ａと第２のインナーリード部３０ａの裏面間が半田により短絡することを防止するため、電気絶縁性の絶縁部材９０を薄くコーティングすることもできる。絶縁部材９０は樹脂等で形成したものである。
【０１１１】
第１のリード２０および第２のリード３０は、鉄、リン青銅、銅合金等の電気良導体を用いて構成することができる。また、発光素子１０からの光の反射率を向上させるため、第１のリード２０および第２のリード３０の表面に銀、アルミニウム、銅や金等の金属メッキを施すこともできる。また、第１のリード２０および第２のリード３０の表面の反射率を向上させるため、平滑にすることが好ましい。また、放熱性を向上させるため第１のリード２０および第２のリード３０の面積は大きくすることができる。これにより発光素子１０の温度上昇を効果的に抑えることができ、発光素子１０に比較的多くの電気を流すことができる。また、第１のリード２０および第２のリード３０を肉厚にすることにより放熱性を向上することができる。この場合、第１のリード２０および第２のリード３０を折り曲げる等の成形工程が困難であるため、所定の大きさに切断する。また、第１のリード２０および第２のリード３０を肉厚にすることにより、第１のリード２０および第２のリード３０のたわみが少なくなり、発光素子１０の実装をしやすくすることができる。これとは逆に、第１のリード２０および第２のリード３０を薄い平板状とすることにより折り曲げる成形工程がしやすくなり、所定の形状に成形することができる。
【０１１２】
第１のリード２０および第２のリード３０は、一対の正負の電極である。第１のリード２０および第２のリード３０は、少なくとも１つずつあれば良いが、複数設けることもできる。また、第１のリード２０に複数の発光素子１０を載置する場合は、複数の第２のリード３０を設ける必要もある。
【０１１３】
第２の樹脂体５０は、外部環境からの外力や埃、水分等から発光素子１０を保護するために設ける。また、発光素子１０から出射される光を効率よく外部に放出することができる。第２の樹脂体５０は、第１の樹脂体４０の凹部４０ｃ内に配置している。
【０１１４】
第２の樹脂体５０の材質は熱硬化性樹脂である。熱硬化性樹脂としては、例えば、エポキシ樹脂、変性エポキシ樹脂、シリコーン樹脂、変性シリコーン樹脂、アクリレート樹脂、ウレタン樹脂等を挙げることができる。これらは１種単独で用いてもよく、２種以上を併用してもよい。特にエポキシ樹脂、変性エポキシ樹脂、シリコーン樹脂、変性シリコーン樹脂が好ましい。第２の樹脂体５０は、発光素子１０を保護するため硬質のものが好ましい。また、第２の樹脂体５０は、耐熱性、耐候性、耐光性に優れた樹脂を用いることが好ましい。第２の樹脂体５０は、所定の機能を持たせるため、フィラー、拡散剤、顔料、蛍光物質、反射性物質からなる群より選択される少なくとも１種を混合することもできる。第２の樹脂体５０中には拡散剤を含有させても良い。具体的な拡散剤としては、例えば、チタン酸バリウム、酸化チタン、酸化アルミニウム、酸化珪素等を好適に用いることができる。また、所望外の波長をカットする目的で有機や無機の着色染料や着色顔料を含有させることができる。さらに、第２の樹脂体５０は、発光素子１０からの光を吸収し、波長変換する蛍光物質８０を含有させることもできる。
【０１１５】
蛍光物質８０は、発光素子１０からの光を吸収し異なる波長の光に波長変換するものであればよい。例えば、Ｅｕ、Ｃｅ等のランタノイド系元素で主に賦活される窒化物系蛍光体・酸窒化物系蛍光体・サイアロン系蛍光体、Ｅｕ等のランタノイド系、Ｍｎ等の遷移金属系の元素により主に付活されるアルカリ土類ハロゲンアパタイト蛍光体、アルカリ土類金属ホウ酸ハロゲン蛍光体、アルカリ土類金属アルミン酸塩蛍光体、アルカリ土類ケイ酸塩、アルカリ土類硫化物、アルカリ土類チオガレート、アルカリ土類窒化ケイ素、ゲルマン酸塩、または、Ｃｅ等のランタノイド系元素で主に付活される希土類アルミン酸塩、希土類ケイ酸塩またはＥｕ等のランタノイド系元素で主に賦活される有機および有機錯体等を挙げることができる。これらは１種単独で用いてもよく、２種以上を併用してもよい。
【０１１６】
これらの蛍光体は、発光素子１０の励起光により、黄色、赤色、緑色、青色に発光スペクトルを有する蛍光体を用いることができるほか、これらの中間色である黄色、青緑色、橙色等に発光スペクトルを有する蛍光体も用いることができる。これらの蛍光体を種々組み合わせて用いることにより、種々の発光色を有する表面実装型発光装置を製造することができる。
【０１１７】
なお、表面実装型発光装置の裏面側には放熱接着剤を介して放熱部材を設けることができる。
【０１１８】
以上の構成を備えた表面実装型発光装置は、第１のリード２０の第１のアウターリード部２０ｂおよび第２のリード３０の第２のアウターリード部３０ｂを外部電極と電気的に接続して実装することができる。例えば、第１のリード２０と第２のリード３０は厚肉の平板であるため、外部電極と放熱部材とで挟み込むように電気的に接続することができる。また、第１のアウターリード部２０ｂおよび第２のアウターリード部３０ｂと外部電極との電気的接続には鉛フリー半田を用いることができる。この他、外部電極に第１のアウターリード部２０ｂ等を載置するように電気的接続することもできる。
【０１１９】
この表面実装型発光装置は、次の方法により製造することができる。第１の樹脂体４０の成形方法としては、射出成形法、射出圧縮成形法、トランスファー成形法等の溶融加熱成形法を好適に用いることができる。これらの中でも射出成形機を用いた射出成形法が特に好適であり、射出成形法により複雑な形状の第１の樹脂体４０を製造することが可能となる。
【０１２０】
まず、第１の樹脂体４０の凹部４０ｃの底面部４０ａに相当する第１のインナーリード部２０ａと第２のインナーリード部３０ａ並びに第１のアウターリード部２０ｂと第２のアウターリード部３０ｂとを、上金型と下金型とで挟み込む。
【０１２１】
上金型は第１の樹脂体４０の凹部４０ｃに相当する凹みを形成している。第１の樹脂体４０の凹部４０ｃの底面部４０ａに相当する上金型の部分は、第１のインナーリード部２０ａおよび第２のインナーリード部３０ａと接触するように形成されている。
【０１２２】
そして上金型と下金型とで挟み込まれた凹み部分に乾式不飽和ポリエステル樹脂組成物を流し込む。
【０１２３】
流し込まれた不飽和ポリエステル樹脂組成物は加熱して硬化され、底面部４０ａと側面部４０ｂとを持つ凹部４０ｃを有する乾式不飽和ポリエステル樹脂成形体の第１の樹脂体４０が得られる。また凹部４０ｃの底面部４０ａには、第１のリード２０と第２のリード３０とを絶縁する樹脂絶縁部４５が乾式不飽和ポリエステル樹脂成形体として設けられる。
【０１２４】
その後、上金型および下金型を取り外す。硬化が不十分な場合は後硬化を行い作業上問題が発生しない程度に第１の樹脂体４０の機械強度を向上させる。
【０１２５】
その後、必要に応じてバリ取り等を行った後、発光素子１０を第１のインナーリード部２０ａに載置する。バリ取りは、例えばブラスト処理により行うことができる。ブラスト処理としては、通常、バリ取りに用いられるブラスト処理法を用いることができ、これらのものとしては、例えば、ショットブラスト、サンドブラスト、ガラスビーズブラスト等を挙げることができる。
【０１２６】
次に、発光素子１０が持つ第１の電極１１と第１のインナーリード部２０ａとを電気的に接続する。また発光素子１０が持つ第２の電極１２と第２のインナーリード部３０ａとを電気的に接続する。
【０１２７】
第１の電極１１と第１のインナーリード部２０ａとはワイヤ６０を介して電気的に接続する。ただし、発光素子１０が上面と下面に電極を持つ場合は、ワイヤを用いず、ダイボンディングのみで電気的接続をとる。次に第２の電極１２と第２のインナーリード部３０ａとはワイヤ６０を介して電気的に接続する。
【０１２８】
次に、発光素子１０が載置された凹部４０ｃ内に熱硬化性樹脂を配置する。この熱硬化性樹脂を配置する方法は、滴下手段や射出手段、押出手段等を用いることができるが、滴下手段を用いることが好ましい。滴下手段を用いることにより凹部４０ｃ内に残存する空気を効果的に追い出すことができる。この熱硬化性樹脂には、蛍光物質８０を混合しておくことが好ましい。これにより表面実装型発光装置の色調調整を容易にすることができる。この熱硬化性樹脂は加熱して硬化され、第２の樹脂体５０が成形される。このようにして表面実装型発光装置を製造することができる。
【０１２９】
図３は、本発明の表面実装型発光装置の別の実施形態を概略的に示す断面図である。
【０１３０】
この実施形態の表面実装型発光装置は、第１のリード２０および第２のリード３０の表面における少なくとも第１の樹脂体４０が接する部分にカップリング剤で処理したカップリング剤処理部３５が設けられている。
【０１３１】
このカップリング剤処理部３５を設けることにより、第１のリード２０および第２のリード３０と第１の樹脂体４０との密着力がカップリング剤による化学的結合により向上し、耐久性に優れた表面実装型発光装置を提供することができる。
【０１３２】
すなわち乾式不飽和ポリエステル樹脂成形体は、金属材である第１のリード２０および第２のリード３０との密着性が低いため、成形した第１の樹脂体４０のフレーム上のバリを容易に除去することが可能である。一方で密着性が低いため第１のリード２０および第２のリード３０と第１の樹脂体４０との剥離等に対する抑制力は小さくなる。
【０１３３】
そこでこの実施形態ではカップリング剤処理部３５を設けることにより、第１のリード２０および第２のリード３０と第１の樹脂体４０との密着力を向上させ、かつ成形後のバリも容易に除去できるようにしている。
【０１３４】
なお、カップリング剤処理部３５は、第１のリード２０および第２のリード３０の表面における少なくとも第１の樹脂体４０が接する部分に設けられていればその形成範囲は特に限定されるものではない。例えば、図３の点線で示す範囲、すなわち第１のリード２０の上面部２１ａ、側端部２１ｂ、および下面部２１ｃの表面、第２のリード３０の上面部３１ａ、側端部３１ｂ、および下面部３１ｃの表面に設けられていてもよい。
【０１３５】
カップリング剤処理部３５に用いられるカップリング剤としては、乾式不飽和ポリエステル樹脂成形体である第１の樹脂体４０との密着性を向上させることを考慮すると、アミノシランカップリング剤、アクリルシランカップリング剤が好ましい。
【０１３６】
アミノシランカップリング剤としては、例えば、Ｎ-（２-アミノエチル）-３-アミノプロピルメチルジメトキシシラン、Ｎ-（２-アミノエチル）-３-アミノプロピルトリメトキシシラン、Ｎ-（２-アミノエチル）-３-アミノプロピルトリエトキシシラン、３−アミノプロピルジメチルエトシキシシラン、３−アミノプロピルメチルジエトシキシシラン、３−アミノプロピルトリメトキシシラン、３−アミノプロピルトリエトキシシラン、３-トリエトキシシリル-Ｎ-（１，３-ジメチル-ブチリデン）プロピルアミン、Ｎ-フェニル-３-アミノプロピルトリメトキシシラン等が挙げられる。
【０１３７】
アクリルシランカップリング剤としては、例えば、３−アクリロキシプロピルトリメトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン等が挙げられる。
【０１３８】
カップリング剤処理部３５は、例えば、従来知られているカップリング剤処理と同様の方法により設けることができる。
【０１３９】
図４は、本発明の表面実装型発光装置の別の実施形態を概略的に示す断面図である。
【０１４０】
この実施形態の表面実装型発光装置は、第１のリード２０および第２のリード３０の表面における少なくとも第１の樹脂体４０が接する部分に表面粗度Ｒａが２．５〜４．５μｍの粗面部３６が設けられている。
【０１４１】
なお表面粗度Ｒａの測定値は、プローブ先端径５μｍの表面粗度計によるものを用いることができる。
【０１４２】
この粗面部３６を設けることにより、第１のリード２０および第２のリード３０と第１の樹脂体４０との密着力が粗面部３６の凹凸によるアンカー効果により向上し、耐久性に優れた表面実装型発光装置を提供することができる。
【０１４３】
すなわち乾式不飽和ポリエステル樹脂成形体は、金属材である第１のリード２０および第２のリード３０との密着性が低いため、成形した第１の樹脂体４０のフレーム上のバリを容易に除去することが可能である。一方で密着性が低いため第１のリード２０および第２のリード３０と第１の樹脂体４０との剥離等に対する抑制力は小さくなる。
【０１４４】
そこでこの実施形態では粗面部３６を設けることにより、第１のリード２０および第２のリード３０と第１の樹脂体４０との密着力を向上させ、かつ成形後のバリも容易に除去できるようにしている。
【０１４５】
なお、粗面部３６は、第１のリード２０および第２のリード３０の表面における少なくとも第１の樹脂体４０が接する部分に設けられていればその形成範囲は特に限定されるものではない。例えば、図３の点線で示す範囲、すなわち第１のリード２０の上面部２１ａ、側端部２１ｂ、および下面部２１ｃの表面、第２のリード３０の上面部３１ａ、側端部３１ｂ、および下面部３１ｃの表面に設けられていてもよい。
【０１４６】
粗面部３６は、例えば、ＹＡＧレーザー照射による方法、ブラスト加工、エッチング、研削（ラッピング、ポリッシング）等の方法により第１のリード２０および第２のリード３０の表面に形成することができる。
【０１４７】
図５は、本発明の表面実装型発光装置の別の実施形態を概略的に示す断面図、図６は平面図である。なお図５は図６のＡ−Ａ断面を示す。
【０１４８】
この実施形態の表面実装型発光装置は、第１の樹脂体４０に密着部４１が設けられている。密着部４１は、第１のリード２０および第２のリード３０の第１のアウターリード部２０ｂ、第２のアウターリード部３０ｂの上面部２１ａ、３１ａから側端部２１ｂ、３１ｂまでの範囲に密着し、この範囲を連続的に覆っている。すなわち密着部４１で第１のアウターリード部２０ｂ、第２のアウターリード部３０ｂを抱き込むような構造を有している。
【０１４９】
この密着部４１を設けることにより、第１のリード２０および第２のリード３０と第１の樹脂体４０との機械的な密着力が向上し、耐久性に優れた表面実装型発光装置を提供することができる。
【０１５０】
すなわち乾式不飽和ポリエステル樹脂成形体は、金属材である第１のリード２０および第２のリード３０との密着性が低いため、成形した第１の樹脂体４０のフレーム上のバリを容易に除去することが可能である。一方で密着性が低いため第１のリード２０および第２のリード３０と第１の樹脂体４０との剥離等に対する抑制力は小さくなる。
【０１５１】
そこでこの実施形態では密着部４１を設けることにより、第１のリード２０および第２のリード３０と第１の樹脂体４０との密着面積を増やして密着力を向上させ、かつ成形後のバリも容易に除去できるようにしている。
【０１５２】
なお、密着部４１は、少なくとも第１のアウターリード部２０ｂ、第２のアウターリード部３０ｂの上面部２１ａ、３１ａから側端部２１ｂ、３１ｂまでの範囲に密着してこの範囲を連続的に覆うものであればよい。従って、例えば図５中に点線で示す第１のアウターリード部２０ｂ、第２のアウターリード部３０ｂの下面部２１ｃ、３１ｃまでの範囲に密着してこの範囲を覆うようにしてもよい。このようにすることで密着力をさらに向上させることができる。
【０１５３】
第１の樹脂体４０の密着部４１は、射出成形法等により、前述したような手順で第１のアウターリード部２０ｂと第２のアウターリード部３０ｂに一体に成形することができる。
【０１５４】
図７は、本発明の表面実装型発光装置の別の実施形態を概略的に示す断面図である。
【０１５５】
この実施形態の表面実装型発光装置は、図５の実施形態と同様に第１の樹脂体４０に密着部４１が設けられている。そして第１のリード２０および第２のリード３０の第１のアウターリード部２０ｂ、第２のアウターリード部３０ｂの側端部２１ｂ、３１ｂに内側に凹む切欠部３２が設けられ、第１の樹脂体４０の密着部４１は、切欠部３２に密着している。
【０１５６】
この切欠部３２を設けることにより、第１のリード２０および第２のリード３０と第１の樹脂体４０との機械的な密着力がさらに向上し、耐久性に優れた表面実装型発光装置を提供することができる。
【０１５７】
切欠部３２は、側端部２１ｂ、３１ｂにおいて内側に凹む形状であれば特に限定されないが、たとえば、１本または複数本のＶ字溝等により形成することができる。
【０１５８】
図８は、本発明の表面実装型発光装置の別の実施形態を概略的に示す断面図である。
【０１５９】
この実施形態の表面実装型発光装置は、図５の実施形態と同様に第１の樹脂体４０に密着部４１が設けられている。そして第１のリード２０および第２のリード３０の第１のアウターリード部２０ｂ、第２のアウターリード部３０ｂの側端部２１ｂ、３１ｂに外側に突出する突起部３３が設けられ、第１の樹脂体４０の密着部４１は、突起部３３に密着している。
【０１６０】
この突起部３３を設けることにより、第１のリード２０および第２のリード３０と第１の樹脂体４０との機械的な密着力がさらに向上し、耐久性に優れた表面実装型発光装置を提供することができる。
【０１６１】
突起部３３は、側端部２１ｂ、３１ｂにおいて外側に突出する形状であれば特に限定されないが、例えば、側端部２１ｂ、３１ｂの長手方向に平行な突起により形成することができる。
【実施例】
【０１６２】
以下に、実施例により本発明をさらに詳しく説明するが、本発明はこれらの実施例に何ら限定されるものではない。
【０１６３】
＜第１の樹脂体用の樹脂組成物の製造＞
表１に示す実施例１〜９および表２に示す比較例１〜６の樹脂組成物を、各配合成分、配合量にて配合し、配合物をシグマブレンダーにて均一に混合した後、１００℃に加熱した熱ロールにて混練してシート状の混練物を作製し、これを冷却・粉砕・整粒し粒状の第１の樹脂体用（ＬＥＤリフレクター用）樹脂組成物を作製した。
【０１６４】
配合成分としては以下のものを用いた。
（１）樹脂
不飽和アルキッド樹脂：テレフタル酸系不飽和アルキッド樹脂  日本ユピカ（株）製  ユピカ８５５２
エポキシ樹脂：トリグリシジルイソシアヌレート（エポキシ当量１００）  日産化学工業（株）製  ＴＥＰＣＩＣ-Ｓ
ナイロン樹脂：ナイロン４６樹脂（ＳＴＡＮＹＬ）
【０１６５】
（２）架橋剤
架橋剤１：ジアリルフタレートプレポリマー  ダイソー（株）製  ダップポリマー
架橋剤２：ジアリルフタレートモノマー  ダイソー（株）製  ダップモノマー
架橋剤３：スチレンモノマー
【０１６６】
（３）重合開始剤
ジクミルパーオキサイド（４０％マスターバッチ）  日油（株）製  パークミルＤ４０
【０１６７】
（４）エポキシ樹脂硬化剤
ヘキサヒドロ無水フタル酸  新日本理化（株）製  リカシッドＨＨ
【０１６８】
（５）白色顔料
白色顔料１：酸化チタン（ルチル型酸化チタン  平均粒子径０．４μｍ）  タイオキサイドジャパン（株）製  Ｔｉｏｘｉｄｅ  Ｒ−ＴＣ３０
白色顔料２：酸化アルミニウム（平均粒子径０．５μｍ）
白色顔料３：チタン酸バリウム（平均粒子径０．４μｍ）
【０１６９】
（６）無機充填剤
無機充填剤１：シリカ（溶融シリカ  平均粒子径２５μｍ）  電気化学工業（株）製  ＦＢ８２０
無機充填剤２：水酸化アルミニウム（平均粒径２９μｍ）
【０１７０】
（７）離型剤
離型剤：ステアリン酸亜鉛  堺化学工業（株）製  ＳＺ−Ｐ
【０１７１】
（８）補強材
補強材：ガラス繊維（３ｍｍ長）  オーエンスコーニングジャパン社製  ＣＳ０３ＩＥ８３０Ａ
【０１７２】
＜評価方法＞
（１）射出成形性
表１に示す実施例１〜９および表２に示す比較例１〜６の配合割合の樹脂組成物を、射出成形機（松田製作所製、１５０トン  熱硬化性射出成形機）により、金型温度１６０℃・硬化時間６０秒の条件で、ＪＩＳＫ６９１１に準拠した成形収縮率測定用テストピースを作成し、目視にて実成形評価を行った。
良好なものを○、不良のものを×とした。その結果を表１、２に示す。
【０１７３】
（２）トランスファー成形性
表１に示す実施例１〜９および表２に示す比較例１〜６の配合割合の樹脂組成物を、トランスファー成形機（５０トン  プランジャー式トランスファー成形機）により、ＪＩＳＫ６９１１に準拠した成形収縮率測定用テストピースを作成し、目視にて実成形評価を行った。
良好なものを○、不良のものを×とした。その結果を表１、２に示す。
【０１７４】
（３）反射率経時変化
表１に示す実施例１〜９および表２に示す比較例２、５の配合割合の樹脂組成物を、成形機（松田製作所製、１５０トン  熱硬化性射出成形機）により、また、比較例４、６の配合割合の樹脂組成物を、成形機（５０トン  プランジャー式トランスファー成形機）により、ＪＩＳＫ６９１１に準拠した反射率経時変化用テストピースを作成した。
【０１７５】
このテストピースに、波長：４６０ｎｍのＬＥＤを取り付け、１５０℃での各ＬＥＤリフレクターの反射率経時変化を反射率測定器（日本電色工業株式会社製分光色彩計）で測定した。
【０１７６】
実施例４、比較例４、５のＬＥＤリフレクターの反射率経時変化のグラフを図９に示す。
図９のグラフでは、
実施例４（不飽和ポリエステル樹脂製ＬＥＤリフレクター）（●）、
比較例４（エポキシ樹脂製ＬＥＤリフレクター）（■）、
比較例５（ナイロン樹脂製ＬＥＤリフレクター）（◆）を示している。
また、実施例１〜９および比較例１〜６の初期反射率と１０００時間経過後の反射率を表１、２に示す。
【０１７７】
（４）耐熱変色性
上記反射率経時変化において、１５０℃、１０００時間処理後のテストピース表面の反射率を反射率測定器（日本電色工業株式会社製分光色彩計）で測定した。
【０１７８】
反射率測定波長は４６０ｎｍで行い、反射率が７０％以上のものを○、７０％未満のものを×、測定不能のものを−とした。その結果を表１、２に示す。
【０１７９】
（５）ブラストバリ処理性
表１に示す実施例１〜９および表２に示す比較例２、５の配合割合のＬＥＤリフレクター用不飽和ポリエステル樹脂組成物を、射出成形機により、また、比較例４、６の配合割合のＬＥＤリフレクター用不飽和ポリエステル樹脂組成物を、トランスファー成形機により、ＪＩＳＫ６９１１に準拠した、ブラストバリ処理性用テストピースを作成した。
各テストピースについてブラスト処理（ドライブラスト法、ビーズ種類：ナイロン  条件：０．１〜０．２ＭＰａの風量で１ｍ３／ｍｉｎ）し、目視にてブラストバリ処理性評価を行った。
良好なものを○、不良のものを×とした。その結果を表１、２に示す。
【０１８０】
（６）保存安定性
表１に示す実施例１〜９および表２に示す比較例２、４〜６の配合割合の樹脂組成物の外観を２０℃の条件で観察し、樹脂組成物が初期の状態からの変化があるか否かで保存安定性を判定した。
変化が無いものを○とし、変化があるものを×とした。
【０１８１】
【表１】
0005967565.tif 000002
【０１８２】
【表２】
0005967565.tif 000003
【０１８３】
表１および表２より、本発明の配合量範囲を満足する実施例１〜９では、射出成形性、トランスファー成形性、及びブラストバリ処理性、保存安定性の結果において全て良好な結果が得られた。また、特に無機充填剤としてのシリカの配合が射出成形性に対して有効であり、耐熱変色性にも好影響を及ぼすことが確認された。
【０１８４】
全体量に対して不飽和ポリエステル樹脂の配合量が４０質量％を越え、無機充填剤を含まない比較例１、不飽和ポリエステル樹脂が１４質量％未満で、白色顔料と無機充填剤の配合量が７４質量％を超えている比較例３では、射出成形性の結果が不良であり、耐熱変色性の反射率も測定不能であった。
【０１８５】
酸化チタンとシリカの配合量に占める酸化チタンの割合が３０質量％未満である比較例２では、射出成形性は良好であったが耐熱変色性の反射率が７０％以下の結果であった。
【０１８６】
反射率経時変化では、比較例４のエポキシ樹脂製及び比較例５のナイロン樹脂製ＬＥＤリフレクターは、初期反射率は本発明の不飽和ポリエステル製ＬＥＤリフレクターよりも高い反射率を示しているものの、時間の経過とともに反射率が低下し、１０００時間経過時には実施例４の不飽和ポリエステル樹脂製ＬＥＤリフレクターの反射率よりも低い値となっている。
【０１８７】
このことから、実施例４の不飽和ポリエステル樹脂製ＬＥＤリフレクターは、比較例４のエポキシ樹脂製および、比較例５のナイロン樹脂製ＬＥＤリフレクターに比べて、反射率の経時変化が少ないことが確認された。
【０１８８】
本発明の不飽和ポリエステル樹脂製ＬＥＤリフレクターは、表１からも明らかなように、波長が４６０ｎｍのＬＥＤで、初期の反射率が９０％以上であり、１５０℃、１０００時間の経過時に７０％以上の反射率を有していることが確認された。
【０１８９】
また、保存安定性については、常温で硬化反応が進行するエポキシ樹脂組成物である比較例４および、常温で架橋剤のスチレンモノマーが揮発を起こす湿式不飽和ポリエステル樹脂組成物である比較例６では、初期状態からの増粘が起こり、不良であった。
【符号の説明】
【０１９０】
１０    発光素子
２０    第１のリード
２１ａ  上面部
２１ｂ  側端部
２１ｃ  下面部
３０    第２のリード
３１ａ  上面部
３１ｂ  側端部
３１ｃ  下面部
３２    切欠部
３３    突起部
３５    カップリング剤処理部
３６    粗面部
４０ｃ  凹部
４０    第１の樹脂体
４１    密着部
５０    第２の樹脂体
４５    樹脂絶縁部
【図１】
0005967565.tif 000004
【図２】
0005967565.tif 000005
【図３】
0005967565.tif 000006
【図４】
0005967565.tif 000007
【図５】
0005967565.tif 000008
【図６】
0005967565.tif 000009
【図７】
0005967565.tif 000010
【図８】
0005967565.tif 000011
【図９】
0005967565.tif 000012